ポリプロピレンメルトブロー不織布の積層体のみからなる可燃性フィルタメディアと、ベニア合板からなる可燃性フレームと、ポリエチレン又はポリプロピレンでコーティングした紙からなる可燃性セパレータと、を含む可燃性素材のみからなる放射性物質用フィルタであって、フィルタユニット定格風量50.0m3/minにおける圧力損失300Pa以下、JISZ4812による0.15μm粒子の捕集効率99.97以上の放射性物質用フィルタ。前記可燃性フィルタメディアは、ポリプロピレンメルトブロー不織布の積層体表面は0.15以上の平均摩擦係数MIUを有することを特徴とする、請求項1に記載の放射性物質用フィルタ。前記可燃性フィルタメディアは、ポリプロピレンメルトブロー不織布の積層体表面に15以下のグラフト率でグラフト鎖が導入されていることを特徴とする、請求項1又は2に記載の放射性物質用フィルタ。前記可燃性フィルタメディアは、エチレングリコールジメタクリレート、又はトリメチロールプロパントリメタクリレートのn-プロピルアルコール溶液を表面に塗布したポリプロピレン系メルトブロー不織布に、5~20kGyの照射量でγ線又は電子線を照射する放射線グラフト重合によりグラフト鎖が導入されていることを特徴とする、請求項3に記載の放射性物質用フィルタ。エチレングリコールジメタクリレートは、n-プロピルアルコール溶液中20vol以下の含有量である、請求項4に記載の放射性物質用フィルタ。トリメチロールプロパントリメタクリレートは、n-プロピルアルコール溶液中3vol以下の含有量である、請求項4に記載の放射性物質用フィルタ。ポリプロピレンメルトブロー不織布表面に、エチレングリコールジメタクリレート又はトリメチロールプロパントリメタクリレートのn-プロピルアルコール溶液を塗布して、5~20kGyの照射量でγ線又は電子線を照射して、グラフト鎖を導入することを特徴とする、放射性物質用フィルタの可燃性フィルタメディアの製造方法。エチレングリコールジメタクリレートは、n-プロピルアルコール溶液中20vol以下の含有量である、請求項7に記載の放射性物質用フィルタの可燃性フィルタメディアの製造方法。トリメチロールプロパントリメタクリレートは、n-プロピルアルコール溶液中3vol以下の含有量である、請求項7に記載の放射性物質用フィルタの可燃性フィルタメディアの製造方法。γ線又は電子線照射後、75~85°Cにて3~24時間加熱する工程をさらに含む、請求項7に記載の放射性物質用フィルタの可燃性フィルタメディアの製造方法。本発明は、放射性廃棄物保管の問題点及び放射性廃棄物処理の問題点に鑑みて、解体作業の軽減及び廃棄物の減容化を達成する放射性物質用フィルタを提供することを目的とする。具体的には、0.15μm以上の粒子を99.97以上の捕集効率で捕集でき、圧力損失が300Pa以下のフィルタ性能を実現し、焼却処理が可能な可燃性素材のみからなる放射性物質用フィルタを提供することを目的とする。また、本発明は、当該放射性物質用フィルタの大量生産によるコスト削減を達成すべく、機械加工可能な新規なフィルタメディア及び当該フィルタメディアの製造方法を提供することを目的とする。上記課題を解決すべく鋭意研究した結果、本発明者らは、特定のフィルタメディアを使用した可燃性素材のみからなる放射性物質用フィルタ、新規なフィルタメディア及びその製造方法を発明するに至った。本発明によれば、ポリプロピレンメルトブロー不織布の積層体のみからなる可燃性フィルタメディアと、ベニア合板からなる可燃性フレームと、ポリプロピレン又はポリエチレンコーティング紙からなる可燃性セパレータと、を含む可燃性素材のみからなる放射性物質用フィルタであって、フィルタユニット定格風量50.0m3/minにおける圧力損失300Pa以下、JISZ4812による0.15μm粒子の捕集効率99.97以上の放射性物質用フィルタが提供される。フィルタメディアは、ポリプロピレンメルトブロー不織布のみで構成され、ガラス繊維などの難燃性素材を含まない。可燃性フレーム及び可燃性セパレータは、大型の排気ダクトに設置して大量の通気量に耐えることができる強度を有し、解体後の粉砕処理が可能でチップ化しやすく焼却処理が容易であることが必要である。可燃性フレームとしてはベニア合板が好ましく、可燃性セパレータとしてはポリプロピレン又はポリエチレンをコーティングした紙が好ましい。本発明の放射性物質用フィルタの可燃性フィルタメディアは、ポリプロピレンメルトブロー不織布の積層体表面が0.15以上の平均摩擦係数MIUを有することが好ましい。平均摩擦係数MIUが0.15未満であると、ポリプロピレンメルトブロー不織布の積層体表面が滑りやすく、機械加工に適さないため好ましくない。本発明の放射性物質用フィルタの可燃性フィルタメディアは、ポリプロピレンメルトブロー不織布の積層体表面に15以下のグラフト率でグラフト鎖が導入されていることが好ましい。グラフト率が15を超えると、フィルタメディアが硬くなり、破損しやすくなるので好ましくない。本発明で使用する可燃性フィルタメディアは、エチレングリコールジメタクリレート、又はトリメチロールプロパントリメタクリレートのn-プロピルアルコール溶液を表面に塗布したポリプロピレン系メルトブロー不織布に、5~20kGyの照射量でγ線又は電子線を照射する放射線グラフト重合によりグラフト鎖が導入されていることが好ましい。よって、本発明によれば、ポリプロピレンメルトブロー不織布表面に、エチレングリコールジメタクリレート又はトリメチロールプロパントリメタクリレートのn-プロピルアルコール溶液を塗布して、5~20kGyの照射量でγ線又は電子線を照射して、グラフト鎖を導入することを特徴とする、放射性物質用フィルタの可燃性フィルタメディアの製造方法も提供される。エチレングリコールジメタクリレートは、n-プロピルアルコール溶液中20vol以下の含有量であることが好ましく、トリメチロールプロパントリメタクリレートは、n-プロピルアルコール溶液中3vol以下の含有量であることが好ましい。これらの含有量よりも多量であると、グラフト鎖の導入量が増加して、フィルタメディアが硬くなりすぎるので好ましくない。γ線又は電子線照射後、脱気してフィルメディアとする。この脱気処理は、75~85°Cにて3~24時間加熱することが好ましい。本発明の放射性物質用フィルタは、すべての構成素材が可燃性であるため、保管後の廃棄処理時に使用後のフィルタの構成要素をすべて容易に焼却処理することが可能となり、廃棄物の減容化が達成される。従来の放射性物質用フィルタの使用後の廃棄処理には、複数の作業者が被爆対策をした上で、被爆対策設備内にて、1解体分解作業、2可燃性素材と不燃性素材との分別作業、3フィルタメディアの圧縮などの減容化作業、4不燃性素材の保管、可燃性素材の焼却処理が必要である。1~3の作業は、作業者の被爆が問題となるため、作業時間及び作業設備上の制約があった。4の保管及び焼却処理は、1~3の作業での処理が不完全である場合には、放射能漏れや焼却炉の損傷などの問題があった。本発明の放射性物質用フィルタは、すべての構成要素が可燃性で且つ粉砕が可能であるため、2の作業が不要で、従来の放射性物質用フィルタと比べて1~3の作業時間の大幅な短縮及び作業負荷の低減を達成でき、結果的に4の保管焼却処理の問題を解決できる。また、本発明の製造方法により製造されるフィルタメディアは、機械加工が可能であるため、大量生産によるコスト削減を実現する。以下、実施例により本発明を具体的に説明するが、本発明はこれらに限定されるものではない。[実施例1]表1に示す9種類の不織布のうち、サンプル1をフィルタメディアとして用いてフィルタユニットを製作し、1ヶ月間、原子炉施設の排気ダクトに装着してフィールド試験を行った。耐圧性、保守効率、圧力損失特性、耐性について総合評価を行ったところ、実使用に支障のないことが確認できた。また、使用後のフィルタユニットを解体せずに高圧粉砕装置に投入して粉砕処理を行いチップ化して、焼却処理できることを確認した。[実施例2]表1のサンプル1に各種モノマーを用いて放射線グラフト処理して得られたフィルタメディアを用いてフィルタユニットを製作し、図1に示すように、原子炉施設の排気ダクトに装着して、1ヶ月間のフィールド試験を行った。表2に示すモノマーのn-プロピルアルコール溶液を不織布サンプル1の表面に噴霧器で1~5μmの厚みになるように均一に塗布して、照射線量20kGyのγ線を照射し10kGyで2時間の照射、80°C±5°Cで24時間加熱して脱気した。得られたグラフト不織布の機械加工性及び圧力損失特性を評価した。機械加工性は、0.1gcm2/cm以上の曲げ剛性、0.1gcm/cm以上の曲がり戻り性、0.2gfcm/cm2以上の圧縮仕事量、20以上の圧縮回復性、0.15MIU以上の平均摩擦係数を有するか否かで評価し、すべての項目を満たす場合に○、1項目でも欠ける場合には×とした。圧力損失特性は、JISZ4812に規定するフィルタメディア通過風速5.3cm/sにおける圧力損失275Pa以下、0.3μm以下の粒子の捕集効率が99.99以上を満たすか否かで評価し、満足する場合に○とした。結果を表2に示す。表2より、20vol以下のエチレングリコールジメタクリレート/n-プロピルアルコール溶液及び2.5vol以下のトリメチロールプロパントリメタクリレート/n-プロピルアルコール溶液が、本発明のフィルタメディアとして使用できることがわかる。表1のサンプル1ポリプロピレンメルトブロー不織布に20vol以下のエチレングリコールジメタクリレート/n-プロピルアルコール溶液及び2.5vol以下のトリメチロールプロパントリメタクリレート/n-プロピルアルコール溶液を用いて20kGyのγ線による放射線グラフト処理をして得られたグラフト不織布の積層体を機械加工してフィルタメディアを作製し、実施例1と同様にフィルタユニットを製作してフィールド試験を行った。耐圧性、保守効率、圧力損失特性、耐性について総合評価を行ったところ、実使用に支障のないことが確認できた。また、使用後のフィルタユニットを解体せずに高圧粉砕装置に投入して粉砕処理を行いチップ化して、焼却処理できることを確認した。